КОМПОЗИЦИИ УДАЛЯЕМЫХ ГЕЛЕВЫХ АППЛИКАЦИЙ ДЛЯ НОГТЕЙ И СПОСОБ ИХ ПРИМЕНЕНИЯ
COMPOSITION OF REMOVABLE GEL APPLICATIONS FOR NAILS AND APPLICATION METHOD THEREOF

ПЕРЕКРЕСТНЫЕ ССЫЛКИ НА РОДСТВЕННЫЕ ЗАЯВКИ
Настоящая заявка испрашивает приоритет предварительной заявки США №61/227257, поданной 21 июля 2009, предварительной заявки США №61/260700, поданной 12 ноября 2009 и предварительной заявки США №61/346949, поданной 21 мая 2010, раскрытое в которых настоящим включается в настоящий документ во всем своем объеме.
ОБЛАСТЬ ТЕХНИКИ
Настоящее изобретение относится к отверждаемым излучением композициям для нанесения покрытий на ногти млекопитающих, наборам, содержащим эти композиции и способам их применения. Настоящее изобретение также относится к способам приготовления композиций для нанесения удаляемого покрытия на ногти на основе геля.
УРОВЕНЬ ТЕХНИКИ
Потребители используют покрытия для ногтей для того, чтобы косметически улучшить внешний вид своих ногтей или защитить ногти от повреждающих факторов, обнаруживаемых в их повседневном окружении. Однако композиции для нанесения покрытия на ногти обычно не обладают желаемой потребителями прочностью или их трудно наносить или удалять с точки зрения длительности и/или трудоемкости. Нехватка прочности часто подтверждается образованием сколов или отслаиванием покрытия вскоре после того, как первоначальное покрытие было нанесено, что требует, по меньшей мере отчасти, повторного нанесения покрытия в попытке восстановить эстетический внешний вид или лечебные эффекты первоначального покрытия для ногтей.
Lilley (патенты США №№6391938, 6803394 и 6599958) раскрывает светоотверждаемые покрытия для ногтей, которые наносят на натуральные ногти и/или искусственные ногтевые пластины в косметических целях. Ellingson и др. (патент США №6306375) раскрывают композиции стойкого лака для ногтей, обладающие определенными поверхностными свойствами, а также наборы, пленки и способы их применения.
Ellingson и др. (патент США №6123931) раскрывают композиции полиуретанового и полиакрилового лака для ногтей, пригодные для использования в качестве покрытий для ногтей млекопитающих, а также способы их применения.
Ellingson и др. (патент США №6136300) раскрывают композиции стойкого лака для ногтей, обладающие определенными адгезивными, изломостойкостными и прочностными характеристиками, приемлемые для использования в качестве покрытий для ногтей млекопитающих, а также способы их применения.
Smith III и др. (патент США №6080414) раскрывают пленки и наборы, приемлемые для использования в качестве лаков для ногтей млекопитающих, и способы их применения, как сообщается, обладающие стойкими свойствами.
Farer и др. (патент США №6656483) раскрывает содержащие полиуретан косметические композиции для нанесения на кожу и ногти.
Farer и др. (патент США №6156325) и Carrion и др. (патент США №6555096 и родственная опубликованная заявка на патент США №2002/0102222) раскрывают композиции эмали для ногтей, содержащие модифицированное мочевиной тиксотропное вещество.
Sirdesai и др. раскрывают полимеризуемую тиксотропную олигомерную композицию для моделирования искусственных ногтей пальцев рук, не желтеющих и сохраняющих свою форму при формировании и быстрой полимеризации под действием актиничного излучения.
Традиционные покрытия для ногтей в основном включают две разновидности: лакового типа, отверждаемые посредством испарения растворителя, и полимерного типа, отверждаемые посредством химического взаимодействия. Продукты полимерного типа включают, например, системы порошок/жидкость и гелевые системы.
Гелевые системы, в отличие от традиционных лаковых систем и других систем полимерного типа, в частности гелевых систем, отверждаемых ультрафиолетом, часто содержат гель, который может быть нанесен на ногти кисточкой, отвержден и ему может быть придана форма для создания выглядящих как натуральные искусственных ногтей. По сравнению с традиционными лаками или другими негелевыми системами полимерного типа, гелевые системы относительно легки в применении, наносятся за меньшее время, имеют малый вес на ногте, не имеют запаха (или обладают минимальным запахом), являются прочными и обладают высококачественным блеском.
Хотя толстые покрытия для ногтей в основном могут быть более желательны, вследствие их более насыщенного цвета и/или большей прочности конечного покрытия ногтей, это может усложнить достаточно быстрое и полное отверждение всего покрытия после его нанесения. Это особенно касается толстых и/или более интенсивно окрашенных пигментом систем для нанесения покрытия на основе геля на ногти, отверждаемого УФ. Это может быть отчасти вследствие природы этих покрытий. Например, хотя УФ свет может с легкостью проникать во внешние слои композиции покрытия, чтобы вызвать отверждение, более высокие содержания и/или более темные оттенки определенных пигментов в некоторых композициях для нанесения покрытия могут ограничивать проникновение УФ излучения в более глубокие слои наносимой композиции гелевого покрытия и таким образом увеличивать время, необходимое для полного отверждения всего покрытия.
Часто также существует баланс преимуществ и недостатков при выборе покрытий для ногтей между особой прочностью покрытия и легкостью его удаления. Например, некоторые гелевые композиции для нанесения покрытия из уровня техники, хотя и прочные, не могут быть легко удалены обычными процедурами «отмачивания» и требуют более трудоемкого процесса удаления. И наоборот, хотя некоторые гелевые композиции для нанесения покрытия из уровня техники являются очень легко удаляемыми, эти свойства могут приводить к преждевременному образованию сколов и/или отслаиванию покрытий, требуя дополнительного поддержания или повторного нанесения для того чтобы стабилизировать общий внешний вид покрытия.
Таким образом, в уровне техники существует реальная потребность в гелевых системах, которые могут быть составлены для того, чтобы обеспечить прочные отверждаемые покрытия для ногтей, особенно такие, что могут быть удалены относительно легко с помощью процедуры «отмачивания». Также существует необходимость в гелевых системах, которые могут быть нанесены легко и/или за меньшее время, чем обычно требуется для известных из уровня техники систем или лаков. Кроме того, существует необходимость в гелевых системах, обеспечивающих такие покрытия независимо от требуемого цвета покрытия, обеспечивая в тоже время насыщенность цвета по всему покрытию ногтя. Такие гелевые покрытия могут придать более привлекательный и свободный от дефектов внешний вид. Настоящее изобретение направлено на этот и другие важные результаты.
СУЩНОСТЬ ИЗОБРЕТЕНИЯ
Таким образом, настоящее изобретение отчасти относится к отверждаемым излучением гелевым композициям для нанесения покрытия на ногти, содержащим от около 40 масс.% до около 60 масс.% от массы композиции для нанесения покрытия на ногти ди-[гидроксиэтилметакрилового]-триметилгексил дикарбамата;
от около 3 масс.% до около 5 масс.% от массы композиции для нанесения покрытия на ногти по меньшей мере одного сложного эфира метакриловой кислоты;
от около 3 масс.% до около 6 масс.% от массы композиции для нанесения покрытия на ногти гидроксиэтилметакрилата;
от около 3 масс.% до около 6 масс.% от массы композиции для нанесения покрытия на ногти гидроксипропилметакрилата;
от около 0,1 масс.% до около 0,4 масс.% от композиции для нанесения покрытия на ногти фотоинициатора; и
окрашенный пигментом лак для ногтей.
В других вариантах осуществления, настоящее изобретение отчасти относится к отверждаемым излучением гелевым композициям для нанесения покрытия на ногти, содержащим от около 40 масс.% до около 60 масс.% от массы композиции для нанесения покрытия на ногти ди-[гидроксиэтилметакрилового]-триметилгексил дикарбамата;
от около 3 масс.% до около 5 масс.% от массы композиции для нанесения покрытия на ногти по меньшей мере одного сложного эфира метакриловой кислоты;
от около 3 масс.% до около 6 масс.% от массы композиции для нанесения покрытия на ногти гидроксиэтилметакрилата;
от около 3 масс.% до около 6 масс.% от массы композиции для нанесения покрытия на ногти гидроксипропилметакрилата;
от около 0,1 масс.% до около 0,4 масс.% от массы композиции для нанесения покрытия на ногти фотоинициатора; и
краску для дизайна ногтей.
В других вариантах осуществления, настоящее изобретение отчасти относится к отверждаемым излучением гелевым композициям для нанесения покрытия на ногти, содержащим от около 40 масс.% до около 60 масс.% от массы композиции для нанесения покрытия на ногти ди-[гидроксиэтилметакрилового]-триметилгексил дикарбамата;
от около 3 масс.% до около 6 масс.% от массы композиции для нанесения покрытия на ногти сложного эфира метакриловой кислоты;
от около 2 масс.% до около 6 масс.% от массы композиции для нанесения покрытия на ногти гидроксиэтилметакрилата;
от около 2 масс.% до около 6 масс.% от массы композиции для нанесения покрытия на ногти гидроксипропилметакрилата;
от около 0,1 масс.% до около 1 масс.% от массы композиции для нанесения покрытия на ногти фотоинициатора; и
от около 25 до около 40 масс.% от массы композиции для нанесения покрытия на ногти краски для дизайна ногтей.
В других конкретных вариантах осуществления настоящее изобретение относится к наборам, пригодным для нанесения покрытия на ногти млекопитающих с использованием отверждаемой излучением гелевой композиции для нанесения покрытия на ногти, содержащим: отверждаемую излучением гелевую композицию для нанесения покрытия на ногти по настоящему изобретению и бутылочку выполненную таким образом, чтобы исключить проникновение УФ света. В некоторых вариантах осуществления настоящее изобретение относится к способу нанесения покрытия на ногти млекопитающих с использованием отверждаемой УФ излучением гелевой композиции для нанесения покрытия на ногти, включающему нанесение композиции покрытия для ногтей в соответствии с настоящим изобретением на ноготь млекопитающего и отверждение композиции на ногте излучением.
ПОДРОБНОЕ ОПИСАНИЕ ИЗОБРЕТЕНИЯ
Использованный в настоящем документе термин «неводная гелевая композиция» относится к гелевой композиции, содержащей не более чем незначительное количество воды.
Использованный в настоящем документе термин «алкилен» относится к насыщенному углеводородному бирадикалу с неразветвленной или разветвленной цепью, содержащему от около 2 до около 15 атомов углерода (и все комбинации и субкомбинации диапазонов и определенные числа атомов углерода из них), предпочтительно соедержащему от около 4 до около 12, более предпочтителено от 6 до около 10, еще более предпочтительно от около 7 до около 9, наиболее предпочтительно от около 8 до около 9 атомов углерода. Алкиленовые группы включают, но не ограничиваются, этилен, н-пропилен, метилэтилен, диметилметилен, н-бутилен, изобутилен, диметилэтилен, метилпропилен, этилэтилен, н-пентилен изопентилен, неопентилен, триметилэтилен, диметилпропилен, метилбутилен, этилпропилен, н-гексилен, изогексилен, неогексилен, метилпентилен, диметилбутилен, триметилпропилен, метилэтилпропилен, н-гептилен, изогептилен, неогептилен, диметилпентилен, этилпентилен, триметилбутилен, метилэтилбутилен, н-октилен, изооктилен, неооктилен, метилгептилен, диметилгексилен, триметилпентилен, метилэтилпентилен, н-нонилен, изононилен, неононилен, метилоктилен, диметилгептилен, триметилгексилен, метилэтилгексилен, триметилгептилен, метилэтилгептилен, н-децилен, изодецилен, неодецилен, метилнонилен, диметилоктилен, триметилгептилен, метилэтилгептилен, триметилоктилен, метилэтилоктилен и тетраметилгексилен.
Использованный в настоящем документе термин «полиуретан-акрилатный олигомер» относится к полиуретановым олигомерам, в которых акрилатная часть олигомера получена из одного или нескольких сложных эфиров гидроксиалкилакриловой кислоты или сложных эфиров гидроксиалкилметакриловой кислоты, предпочтительно сложных эфиров гидроксиалкилметакриловой кислоты. Неограничивающие примеры сложных эфиров гидроксиалкилметакриловой кислоты включают сложный эфир гидроксиэтилметакриловой кислоты и сложный эфир гидроксипропилметакриловой кислоты.
1
8
Композиции, наборы содержащие такие композиции и способы применения таких композиций и/или наборов по настоящему изобретению отчасти направлены на то, чтобы удовлетворить потребность промышленности в цветных, предпочтительно интенсивно окрашенных пигментом гелевым композициям для нанесения покрытия на ногти с улучшенными свойствами по сравнению с известными из уровня техники покрытиями для ногтей. Таким образом, в определенных вариантах осуществления настоящее изобретение предоставляет гелевые композиции для нанесения для нанесения покрытия на ногти, которые удаляются с использованием обычных процедур «отмачивания», т.е. композиции, которые могут быть разрушены и удалены с помощью растворителей, легкодоступных для такой цели, включая, например, ацетон и/или другие кетоны, спирты с короткой цепью, такие как изопропанол, диацетоновый спирт, C-C спирты и т.п., акриловые растворители, контактные растворители, и/или разнообразные другие ацетатные растворители или любые их смеси.
В других конкретных вариантах осуществления композиции по настоящему изобретению могут отверждаться за счет любого процесса, который может происходить в композиции, содержащей источник свободных радикалов, способный вызвать отверждение композиций для нанесения покрытия на ногти, при условии что результирующие композиции могут безопасно использоваться и наноситься. Эти процессы включают, например, любые известные среднему специалисту в данной области термохимически или фотохимически индуцируемые свободнорадикальные процессы, а также процессы с использованием катализаторов, для того чтобы инициировать образование свободных радикалов и, следовательно, отверждение композиции для нанесения покрытия на ногти.
В некоторых предпочтительных вариантах осуществления типичные композиции по настоящему изобретению содержат комбинацию гелевого основания и окрашенного пигментом лака (т.е. лака для ногтей), или компонентов каждого из них, которая активируется и отверждается под действием ультрафиолетового («УФ») света. Альтернативно типичные композиции по настоящему изобретению содержат комбинацию гелевого основания и более интенсивно окрашенной пигментом краски для дизайна ногтей, или компонентов каждого из них, которая активируется и отверждается под действием ультрафиолетового («УФ») света.
Авторами настоящего изобретения в настоящем документе предусматривается любой одиночный или множественный испускающий УФ свет источник. Источник УФ света не является критичным, при условии, что источник света является излучателем света в УФ диапазоне спектра и мощность такого одиночного или множественного источника света является достаточной для того, чтобы активировать и/или придать жесткость (отвердить) композиции для нанесения покрытия на ногти за желаемое время. Типичные источники света могут включать источники с УФ лампой накаливания и/или источники света с испускающим свет диодом («LED») или любые другие эквивалентные источники света, или любые их комбинации. Типичные источники света могут включать источники с УФ лампой накаливания и/или источники света с испускающим свет диодом («LED») или любые другие эквивалентные источники света, или любые их комбинации.
В других вариантах осуществления композиции по настоящему изобретению могут быть нанесены способом, аналогичным применяемому для типичных лаков из уровня техники, таким как нанесение кисточкой.
В некоторых вариантах осуществления композиции по настоящему изобретению могут быть нанесены и закрепляют или отверждают гель для ногтей в покрытие, являющееся конечным продуктом, за меньшее время, предпочтительно на по меньшей мере около 5, 10, 20, 30, 40 и даже вплоть до около 50% меньшее время, чем требуется для того чтобы нанести и/или закрепить известные гели для ногтей.
Таким образом, в конкретных вариантах осуществления композиции, наборы, содержащие такие композиции, и способы применения таких композиций и/или наборов по настоящему изобретению позволяют получить покрытия для ногтей, обладающие по меньшей мере некоторыми качествами лака для ногтей и предпочтительно множеством благоприятных эффектов гелевой аппликации. Благоприятные эффекты конкретных вариантов осуществления настоящего изобретения могут включать, но не ограничиваться более легким нанесением композиций для нанесения покрытий на ногти, более короткими периодами изготовления смеси, вплоть до около на 10,20, 30, 40, 50, 60 или даже на 70% меньшим временем смешения, чем время смешения известных лаков или гелей, и/или более быстрым или более легким удалением отвержденного покрытия для ногтей после использования.
Потребители могут получить дополнительный благоприятный эффект за счет оздоровления и усиления натуральных ногтей, обнаруживаемых для определенных композиций по вариантам осуществления настоящего изобретения. В некоторых вариантах осуществления композиции по настоящему изобретению позволяют получить покрытия, которые могут быть удалены за вплоть до около на 10, 20, 30, 40 или даже вплоть до около на 50% меньшее время, чем известные в настоящее время лаки, гели или аналогичные продукты.
В других вариантах осуществления композиции, наборы, содержащие такие композиции, и/или способы применения таких композиций и/или наборов по настоящему изобретению позволяют получить покрытия, которые могут обеспечить более твердый и/или менее хрупкий внешний слой, большую износостойкость и/или лучшее покрытие ногтя, чем известные из уровня техники покрытия. В некоторых вариантах осуществления полное покрытие может быть получено за два нанесения покрытия.
В других вариантах осуществления настоящего изобретения композиции и/или наборы, содержащие такие композиции, изготавливаются в виде композиций и/или наборов бутылочного использования, а в еще одних вариантах осуществления настоящего изобретения композиции и/или наборы, содержащие такие композиции, изготавливают в виде композиций и/или наборов для нанесения кисточкой.
Композиции, содержащие такие композиции наборы и способы применения таких композиций и/или напоров по настоящему изобретению могут обеспечивать другие дополнительные усовершенствования по сравнению с доступными в настоящий момент отверждаемыми ультрафиолетом гелевыми продуктами. Например, в некоторых вариантах осуществления настоящего изобретения композиции содержаться в бутылочках, выполненных таким образом, чтобы практически исключить проникновение УФ излучения, для того чтобы сдержать активацию состава внешним светом в процессе хранения. В определенных вариантах осуществления вещества, используемые для изготовления бутылочек, предназначенных для содержания композиций по настоящему изобретению для нанесения покрытий на ногти, могут по своей сути исключать проникновение такого излучения. Альтернативно, другие бутылочки, не обладающие этими свойствами, включая, например, прозрачные бутылочки, могут быть окрашены снаружи или покрыты, например, одним или несколькими специальными УФ-защитными покрытиями, включая прозрачные покрытия. Обе эти альтернативы выполнения бутылочек могут позволить конечным потребителям использовать большее количество геля для ногтей, например, за счет снижения уровня спонтанной активации содержащегося в бутылочке геля перед его использованием. В ряде случаев это может позволить использовать практически весь продукт по его целевому назначению. Дополнительное преимущество от изготовления композиций в покрытых прозрачным покрытием бутылочках состоит в том, что конечному потребителю впоследствии может быть легче увидеть и/или выбрать желаемый цвет гелевой композиции для нанесения покрытия на ногти. Это контрастирует с существующими отверждающимися ультрафиолетом гелевыми продуктами, которые традиционно поставляются в непрозрачно окрашенных в белый или черный цвет баночках, которые не дают возможности потребителю увидеть настоящий цвет композиции для нанесения покрытия на ногти.
Таким образом, настоящее изобретение отчасти относится к отверждаемым излучением гелевым композициям для нанесения покрытия на ногти, содержащим: от около 40 масс.% до около 60 масс.% от массы композиции для нанесения покрытия на ногти ди-[гидроксиэтилметакрилового]-триметилгексил дикарбамата;
от около 3 масс.% до около 5 масс.% от массы композиции для нанесения покрытия на ногти по меньшей мере одного сложного эфира метакриловой кислоты;
от около 3 масс.% до около 6 масс.% от массы композиции для нанесения покрытия на ногти гидроксиэтилметакрилата;
от около 3 масс.% до около 6 масс.% от массы композиции для нанесения покрытия на ногти гидроксипропилметакрилата;
от около 0,1 масс.% до около 0,4 масс.% от массы композиции для нанесения покрытия на ногти фотоинициатора; и
окрашенный пигментом лак для ногтей.
В других вариантах осуществления настоящее изобретение отчасти относится к отверждаемым излучением гелевым композициям для нанесения покрытия на ногти, содержащим: от около 40 масс.% до около 60 масс.% от массы композиции для нанесения покрытия на ногти ди-[гидроксиэтилметакрилового]-триметилгексил дикарбамата;
от около 3 масс.% до около 5 масс.% от массы композиции для нанесения покрытия на ногти по меньшей мере одного сложного эфира метакриловой кислоты;
от около 3 масс.% до около 6 масс.% от массы композиции для нанесения покрытия на ногти гидроксиэтилметакрилата;
от около 3 масс.% до около 6 масс.% от массы композиции для нанесения покрытия на ногти гидроксипропилметакрилата;
от около 0,1 масс.% до около 0,4 масс.% от массы композиции для нанесения покрытия на ногти фотоинициатора; и краску для дизайна ногтей.
В еще одних вариантах осуществления настоящее изобретение отчасти относится к отверждаемым излучением гелевым композициям для нанесения покрытия на ногти, содержащим: от около 40 масс.% до около 60 масс.% от массы композиции для нанесения покрытия на ногти ди-[гидроксиэтилметакрилового]-триметилгексил дикарбамата;
от около 3 масс.% до около 6 масс.% от массы композиции для нанесения покрытия на ногти сложного эфира метакриловой кислоты;
от около 2 масс.% до около 6 масс.% от массы композиции для нанесения покрытия на ногти гидроксиэтилметакрилата;
от около 2 масс.% до около 6 масс.% от массы композиции для нанесения покрытия на ногти гидроксипропилметакрилата;
от около 0,1 масс.% до около 1 масс.% от массы композиции для нанесения покрытия на ногти фотоинициатора; и
от около 25 до около 40 масс.% от массы композиции для нанесения покрытия на ногти краски для дизайна ногтей.
В некоторых других предпочтительных вариантах осуществления отверждаемые излучением композиции для нанесения покрытия на ногти по настоящему изобретению являются практически неводными, а более предпочтительно не содержат более чем незначительное количество воды.
В определенных предпочтительных вариантах осуществления отверждаемые излучением гелевые композиции для нанесения покрытия на ногти по настоящему изобретению содержат полиуретан-акрилатный олигомер (или в соответствии с названием по международной номенклатуре косметических ингредиентов ("INCI"), «ди-НЕМА-триметилгексилдикарбамат») Полиуретан-акрилатный олигомер может содержать мономерные, олигомерные и/или полимерные вещества, и любые их комбинации. В определенных более предпочтительных вариантах осуществления полиуретан-акрилатный олигомер присутствует в диапазоне от около 40 масс.% до около 60 масс.%, более предпочтительно от около 49 масс.% до около 55 масс.% и даже более предпочтительно в диапазоне от около 52 масс.% до около 53 масс.% от массы композиции для нанесения покрытия на ногти, еще более предпочтительно при содержании около 52,5 масс.%. В некоторых альтернативных предпочтительных вариантах осуществления полиуретан-акрилатный олигомер присутствует в диапазоне от около 40 масс.% до около 50 масс.%, более предпочтительно от около 40 масс.% до около 48 масс.% и даже более предпочтительно в диапазоне от около 40 масс.% до около 46 масс.% от массы композиции для нанесения покрытия на ногти. В еще одних альтернативно предпочтительных вариантах осуществления полиуретан-акрилатный олигомер присутствует в диапазоне от около 45 масс.% до около 55 масс.%, более предпочтительно от около 46 масс.% до около 52 масс.% от массы композиции для нанесения покрытия на ногти.
В некоторых других вариантах осуществления полиуретан-акрилатный олигомер основан на алкиленизоцианатах, полученных из алкилендиаминов, при этом упомянутые изоцианаты включают но не ограничиваются триметилгексилендиизоцианат. Предпочтительно полиуретан-акрилатный олигомер получают путем взаимодействия гидроксиалкилового сложного эфира, предпочтительно гидроксиэтилового, более предпочтительно 2-гидроксиэтилового сложного эфира или гидроксипропилового сложного эфира, предпочтительно 3-гидроксипропилового сложного эфира или их комбинации, и акриловой кислоты, предпочтительно метакриловой кислоты, подвергшейся взаимодействию с триметилгексилендиизоцианатом.
В некоторых предпочтительных вариантах осуществления отверждаемые излучением гелевые композиции для нанесения покрытия на ногти по настоящему изобретению в качестве пленкообразователя в смеси содержат сложный эфир метакриловой кислоты и алифатического или циклоалифатического спирта, содержащего одну гидроксильную функциональную группу на молекулу алифатического или циклоалифатического спирта, более предпочтительно изоборнилметакрилат. Сложный эфир обычно присутствует в диапазоне от около 3 масс.% до около 5 масс.%, более предпочтительно от около 3,5 масс.% до около 4,5 масс.% и даже более предпочтительно при содержании около 4 масс.% от массы композиции для нанесения покрытия на ногти. Альтернативно сложный эфир метакриловой кислоты, предпочтительно изоборнилметакрилат присутствует в диапазоне от около 4 масс.% до около 6 масс.%, более предпочтительно от около 4 масс.% до около 5 масс.% от массы композиции для нанесения покрытия на ногти. В еще одних предпочтительных вариантах осуществления сложный эфир метакриловой кислоты, предпочтительно изоборнилметакрилат, присутствует в диапазоне от около 2 масс.% до около 6 масс.%, более предпочтительно от около 2 масс.% до около 5 масс.% и даже более предпочтительно в диапазоне от около 2 масс.% до около 4 масс.% от массы композиции для нанесения покрытия на ногти.
В некоторых предпочтительных вариантах осуществления отверждаемые излучением гелевые композиции для нанесения покрытия на ногти по настоящему изобретению в качестве пленкообразователя в смеси содержат один или несколько сложных эфиров метакриловой кислоты и алкилендиола, более предпочтительно одним из этих сложных эфиров является 2-гидроксиэтилметакрилат (или в соответствии с названием по INCI - "НЕМА"), которые обычно присутствуют в диапазоне от около 3 масс.% до около 6 масс.%, более предпочтительно от около 5 масс.% до около 6 масс.%, еще более предпочтительно от около 5 масс.% до около 5,5 масс.% и даже еще более предпочтительно присутствуют при содержании около 5,25 масс.% от массы композиции для нанесения покрытия на ногти. В некоторых альтернативных предпочтительных вариантах осуществления НЕМА присутствует в диапазоне от около 2 масс.% до около 6 масс.%, более предпочтительно от около 2 масс.% до около 5 масс.%, более предпочтительно от около 2 масс.% до около 4 масс.% от массы композиции для нанесения покрытия на ногти.
В других конкретных предпочтительных вариантах осуществления отверждаемые излучением гелевые композиции для нанесения покрытия на ногти по настоящему изобретению в качестве пленкообразователя в смеси содержат сложный эфир метакриловой кислоты и алкилендиола, который более предпочтительно является гидроксипропилметакрилатом, еще более предпочтительно 3-гидроксипропилметакрилатом, и который обычно присутствует в количестве от около 3 масс.% до около 6 масс.%, более предпочтительно от около 5 масс.% до около 6 масс.% и даже еще более предпочтительно при содержании около 5 масс.% от массы композиции для нанесения покрытия на ногти. В некоторых альтернативных предпочтительных вариантах осуществления гидроксипропилметакрилат, предпочтительно 3-гидроксипропилметакрилат присутствует в диапазоне от около 2 масс.% до 6 масс.%, более предпочтительно от около 2 масс.% до около 5 масс.% и даже еще более предпочтительно в диапазоне от около 2 масс.% до около 4 масс.% от массы композиции для нанесения покрытия на ногти. В некоторых особо предпочтительных вариантах осуществления гидроксипропилметакрилат, предпочтительно 3-гидроксипропилметакрилат, может быть использован в комбинации с 2-гидроксиэтилметакрилатом.
В других предпочтительных вариантах осуществления отверждаемые излучением гелевые композиции для нанесения покрытия на ногти по настоящему изобретению в качестве связующего вещества или фотоинициатора в смеси содержат гидроксициклогексилфенилкетон, обычно присутствующий в диапазоне от около 0,1 масс.% до около 0,4 масс.%, еще более предпочтительно в диапазоне от около 0,2 масс.% до около 0,3 масс.% и даже еще более предпочтительно при содержании около 0,25 масс.% от массы композиции для нанесения покрытия на ногти. В некоторых альтернативно предпочтительных вариантах осуществления связующее вещество или фотоинициатор, предпочтительно гидроксициклогексилфенилкетон или дифенилкетон, или их смесь, присутствуют в диапазоне от около 0,1 масс.% до около 1 масс.%, еще более предпочтительно в диапазоне от около 0,1 масс.% до около 0,9 масс.%, еще более предпочтительно от около 0,1 масс.% до около 0,8 масс.%, и даже еще более предпочтительно в диапазоне от около 0,2 масс.% до около 0,8 масс.% от массы композиции для нанесения покрытия на ногти. В других альтернативно предпочтительных вариантах осуществления связующее вещество или фотоинициатор, предпочтительно гидроксициклогексилфенилкетон или дифенилкетон, или их смесь, присутствуют в диапазоне от около 0,1 масс.% до около 0,2 масс.%, еще более предпочтительно в диапазоне от около 0,1 масс.% до около 0,15 масс.% от массы композиции для нанесения покрытия на ногти. В еще одних альтернативно предпочтительных вариантах осуществления связующее вещество или фотоинициатор, предпочтительно гидроксициклогексилфенилкетон или дифенилкетон, или их смесь, присутствуют в диапазоне от около 0,5 масс.% до около 1 масс.%, еще более предпочтительно в диапазоне от около 0,6 масс.% до около 0 9 масс.% и даже еще более предпочтительно в диапазоне от около 0,7 масс.% до около 0,8 масс.% от массы композиции для нанесения покрытия на ногти. Предпочтительное содержание связующего вещества или фотоинициатора в некоторой степени зависит от цвета используемых в композициях для нанесения покрытия на ногти пигментов, красителей и/или красящих веществ. Хотя авторы настоящего изобретения не хотят ограничиваться рамками какой-либо теории или теорий, предполагается, что более темные пигменты, красители и/или красящие вещества, используемые в композициях для нанесения покрытия на ногти, или те пигменты, что имеют относительно более высокую непрозрачность, требуют для полного отверждения покрытия за желаемые временные рамки относительно более высоких содержаний фотоинициатора, чем композиции, в которых используются более светлые цвета или пигменты с относительно более низкой непрозрачностью.
В других конкретных предпочтительных вариантах осуществления фотоинициатор, содержащийся в композициях по настоящему изобретению, отличен от фосфината, фосфиноксида, сульфонилкетона, сульфонилазида, полимерного морфолинкетона, альфа аминокетона или иодониевой гексафторфосфатной соли.
В некоторых предпочтительных вариантах осуществления для облегчения изготовления композиции готовят путем смешения состава гелевой основы и краски для дизайна ногтей или окрашенного пигментом лака для ногтей (лака для ногтей). Лаки для ногтей легкодоступны для индивидуального («на дому») применения потребителями, в то время как краски для дизайна ногтей обычно приготовлены для коммерческого применения, отличного от розничной торговли. Краски для дизайна ногтей или окрашенные пигментом лаки обычно содержат один или несколько растворителей, пленкообразователей, пластификаторов, поперечно сшивающих агентов, красящих веществ, суспендирующих агентов, пигментов и/или красителей, регуляторов рН и усиливающих стабильность агентов. Хотя краска для дизайна ногтей и окрашенный пигментом лак содержат ряд одних и тех же веществ, соотношения содержащихся веществ обычно отличаются. Например, краски для дизайна ногтей более интенсивно окрашены пигментом, чем аналогичные им окрашенные пигментом лаки для ногтей. Более высокое содержание пигмента может, например, потребовать больше суспендирующего агента. Альтернативно пигменты краски для дизайна ногтей могут повышать общую вязкость краски для дизайна ногтей или композиции для нанесения покрытия на ногти. В таких системах может быть желательно повысить содержания растворителей для того чтобы обеспечить повышенную текучесть гелевой композиции для нанесения покрытия на ногти. Также в случае использования в красках для дизайна ногтей или композициях для нанесения покрытия на ногти по настоящему изобретению более высоких содержаний пигмента или менее легко диспергируемых пигментов, может быть желательно добавить стабилизирующие пигмент агенты, такие как сополимеры сложных полиэфиров или другие стабилизирующие пигмент агенты, известные специалисту в данной области техники, для того чтобы способствовать обеспечению однородности конечного продукта. Таким образом в некоторых предпочтительных вариантах осуществления краски для дизайна ногтей или композиции для нанесения покрытия на ногти, содержащие такие краски для дизайна ногтей, дополнительно содержат сополимеры сложных полиэфиров, такие как сополимеры сложных полиэфиров, полученные из диолов, предпочтительно разветвленных алкендиолов, например, неопентилгликоля и двухосновных алкановых кислот, таких как адипиновая кислота, алкановых поликислот или ангидридов алкановых или арилкислот, таких как тримеллитовый ангидрид.
Состав гелевой основы обычно включает полиуретан-акрилатный олигомер, фотоинициатор и один или несколько сложных эфиров на основе метакриловой кислоты раскрытых в настоящем документе.
В определенных предпочтительных вариантах выполнения композиций для нанесения покрытия на ногти по настоящему изобретению краска для дизайна ногтей содержит от около 3 масс.% до 5,5 масс.% от массы композиции для нанесения покрытия на ногти пленкообразователя. В других предпочтительных вариантах осуществления краска для дизайна ногтей содержит вплоть до около 0,3 масс.% от массы композиции для нанесения покрытия на ногти триметилолпропантриметакрилата. В еще одних предпочтительных вариантах осуществления краска для дизайна ногтей содержит от около 20 масс.% до около 40 масс.%, более предпочтительно от 20 масс.% до около 35 масс.% от массы композиции для нанесения покрытия на ногти растворителя, выбранного из кетона, сложного эфира, спирта или их смеси. В еще одних предпочтительных вариантах осуществления краска для дизайна ногтей содержит от около 1 масс.% до около 2 масс.% от массы композиции для нанесения покрытия на ногти пластификатора. В некоторых других предпочтительных вариантах осуществления краска для дизайна ногтей содержит вплоть до около 2 масс.% от массы композиции для нанесения покрытия на ногти пигмента.
В определенных предпочтительных вариантах выполнения композиций для нанесения покрытия на ногти по настоящему изобретению краска для дизайна ногтей содержит:
от около 3 масс.% до 5,5 масс.% от массы композиции для нанесения покрытия на ногти пленкообразователя;
вплоть до около 0,3 масс.% от массы композиции для нанесения покрытия на ногти триметилолпропантриметакрилата;
от около 20 масс.% до около 40 масс.% от массы композиции для нанесения покрытия на ногти растворителя, выбранного из кетона, сложного эфира, спирта или их смеси;
от около 1 масс.% до около 2 масс.% от массы композиции для нанесения покрытия на ногти пластификатора; и вплоть до около 2 масс.% от массы композиции для нанесения покрытия на ногти пигмента.
В определенных предпочтительных вариантах осуществления композиции по настоящему изобретению дополнительно содержат одну или несколько добавок, известных специалисту в данной области техники, используемых при производстве лаков для ногтей и/или покрытий для ногтей. Неограничивающие примеры таких добавок включают один или несколько растворителей, пленкообразователей, пластификаторов, поперечно-сшивающих агентов, красящих веществ, суспендирующих агентов, пигментов и/или красителей, регуляторов рН и усиливающих стабильность веществ.
В некоторых других предпочтительных вариантах осуществления отверждаемые излучением гелевые композиции для нанесения покрытия на ногти по настоящему изобретению содержат растворитель. Выбор растворителя не является критичным, поскольку растворитель практически не мешает облучению и/или закреплению или отверждению покрытия. Растворитель может содержать единственный компонент или может быть смесью растворителей. Обычно растворитель является практически неводным. Предпочтительно растворитель неводный. В определенных предпочтительных вариантах осуществления растворитель или растворители являются косметически приемлемыми. В качестве примера растворители могут включать такие соединения как сложные эфиры, кетоны, спирты, алканы, ароматические соединения и амиды, предпочтительно сложные эфиры, кетоны и/или спирты. В определенных более предпочтительных вариантах осуществления растворитель выбирают из бутилацетата, этилацетата, пропилацетата, этанола, изопропилового спирта, бутилового спирта, амилацетата, ацетона и диацетонового спирта или их смесей. Общее массовое процентное содержание растворителя или растворителей в композициях для нанесения покрытий на ногти таково, что растворитель обычно присутствует в диапазоне от около 15 масс.% до около 40 масс.%, предпочтительно от около 18 масс.% до около 40 масс.%, более предпочтительно от около 20 масс.% до около 38 масс.%, еще более предпочтительно от около 24 масс.% до около 38 масс.% от массы композиции для нанесения покрытия на ногти.
В других конкретных вариантах осуществления отверждаемые излучением гелевые композиции для нанесения покрытия на ногти по настоящему изобретению содержат бутилацетатный растворитель (например, н-бутил-, изобутил- или вторичный бутилацетат или любую их комбинацию), предпочтительно бутилацетат, имеющий название в соответствии с INCI "49". Бутилацетатный растворитель обычно присутствует в диапазоне от около 5 масс.% до около 15 масс.%, предпочтительно от около 9 масс.% до около 13 масс.%, более предпочтительно от около 11 масс.% до около 12 масс.%, еще более предпочтительно от около 11.5 масс.% до около 12 масс.% и даже еще более предпочтительно при содержании около 11,75 масс.% от массы композиции для нанесения покрытия на ногти. В некоторых альтернативно предпочтительных вариантах осуществления бутилацетат присутствует в диапазоне от около 9 масс.% до около 20 масс.%, более предпочтительно от около 11 масс.% до около 18 масс.% и даже еще более предпочтительно в диапазоне от около 12 масс.% до около 17 масс.% от массы композиции для нанесения покрытия на ногти.
В других конкретных предпочтительных вариантах осуществления отверждаемые излучением гелевые композиции для нанесения покрытия на ногти по настоящему изобретению содержат пропилацетатный растворитель (например, н-пропил- или изопропилацетат или любую их комбинацию), предпочтительно н-пропилацетат.Пропилацетатный растворитель обычно присутствует в диапазоне от около 0,2 масс.% до около 1 масс.%, предпочтительно от около 0,4 масс.% до около 0,8 масс.% от массы композиции для нанесения покрытия на ногти.
В других предпочтительных вариантах осуществления отверждаемые излучением гелевые композиции для нанесения покрытия на ногти по настоящему изобретению в качестве растворителя в смеси содержат этилацетат, который обычно присутствует в диапазоне от около 8 масс.% до около 12 масс.% и даже более предпочтительно от около 10 масс.% до 11 масс.%, еще более предпочтительно от около 10 масс.% до около 10,5 масс.%, и даже еще более предпочтительно при содержании около 10,25 масс.% от массы композиции. В некоторых альтернативно предпочтительных вариантах осуществления этилацетат присутствует в диапазоне от около 9 масс.% до около 15 масс.%, более предпочтительно от около 10 масс.% до около 14 масс.% и даже более предпочтительно от около 10 масс.% до около 13 масс.% от массы композиции для нанесения покрытия на ногти.
В определенных предпочтительных вариантах осуществления отверждаемые излучением гелевые композиции для нанесения покрытия на ногти по настоящему изобретению в качестве растворителя в смеси содержат этанол, предпочтительно спирт марки SD 40-B - особым образом денатурированный этанол. Этанольный растворитель обычно присутствует в диапазоне от около 1 масс.% до около 4 масс.%, предпочтительно от около 2 масс.% до около 4 масс.%, более предпочтительно от около 2 масс.% до 3,75 масс.%, еще более предпочтительно от около 3 масс.% до около 3,5 масс.% и даже еще более предпочтительно при содержании около 3,17 масс.% от массы композиции для нанесения покрытия на ногти. В некоторых альтернативно предпочтительных вариантах осуществления спирт SD присутствует в диапазоне от около 2 масс.% до около 5 масс.%, предпочтительно от около 3 масс.% до около 4 масс.% от массы композиции для нанесения покрытия на ногти.
В определенных предпочтительных вариантах осуществления отверждаемые излучением гелевые композиции для нанесения покрытия на ногти по настоящему изобретению в качестве растворителя в смеси содержат бутиловый спирт, включая н-бутиловый, изобутиловый и/или втор-бутиловый спирт и их смеси, предпочтительно н-бутиловый спирт. Бутилспиртовой растворитель обычно присутствует в диапазоне от около 1 масс.% до около 6 масс.%, предпочтительно от около 2 масс.% до около 5 масс.%, более предпочтительно от около 2 масс.% до около 4 масс.% от массы композиции для нанесения покрытия на ногти.
В других конкретных предпочтительных вариантах осуществления отверждаемые излучением гелевые композиции для нанесения покрытия на ногти по настоящему изобретению в качестве растворителя в смеси содержат изопропиловый спирт, который обычно присутствует в диапазоне от около 0,5 масс.% до около 1,5 масс.% и даже еще более предпочтительно при содержании около 1 масс.% от массы композиции для нанесения покрытия на ногти. В других альтернативно предпочтительных вариантах осуществления изопропиловый спирт присутствует в диапазоне от около 0,5 масс.% до около 2 масс.%, предпочтительно от около 1 масс.% до около 2 масс.% от массы композиции для нанесения покрытия на ногти.
В некоторых предпочтительных вариантах осуществления отверждаемые излучением гелевые композиции для нанесения покрытия на ногти по настоящему изобретению содержат амилацетатный растворитель, такой как амил- или изоамилацетат или их комбинацию, который обычно присутствует в диапазоне от около 0,5 масс.% до около 1 масс.%, предпочтительно от около 0,6 масс.% до около 0,7 масс.% и даже еще более предпочтительно присутствует при содержании около 0,65 масс.% от массы композиции для нанесения покрытия на ногти. В некоторых альтернативно предпочтительных вариантах осуществления амилацетат присутствует в диапазоне от около 0,6 масс.% до около 0,9 масс.%, предпочтительно от около 0,6 масс.% до около 0,8 масс.% от массы композиции для нанесения покрытия на ногти.
В других конкретных предпочтительных вариантах осуществления отверждаемые излучением гелевые композиции для нанесения покрытия на ногти по настоящему изобретению в качестве растворителя в смеси содержат ацетон или другой кетон, предпочтительно ацетон. Кетонный растворитель обычно присутствует в диапазоне от около 0,4 масс.% до около 0,5 масс.% и даже еще более предпочтительно присутствует при содержании от около 0,43 масс.% до около 0,45 масс.% от массы композиции для нанесения покрытия на ногти. В других альтернативно предпочтительных вариантах осуществления кетонный растворитель присутствует при содержании от около 0,5 масс.% до около 1 масс.%, предпочтительно от около 0,5 масс.% до около 0,75 масс.% от массы композиции для нанесения покрытия на ногти. В определенных предпочтительных вариантах осуществления отверждаемые излучением гелевые композиции для нанесения покрытия на ногти по настоящему изобретению в качестве растворителя в смеси содержат диацетоновый спирт, который обычно присутствует в диапазоне от около 0,06 масс.% до около 0,1 масс.% и даже более предпочтительно присутствует при содержании около 0,08 масс.% от массы композиции для нанесения покрытия на ногти. В конкретных альтернативно предпочтительных вариантах осуществления диацетоновый спирт присутствует в диапазоне от около 0,08 масс.% до около 0,1 масс.% от массы композиции для нанесения покрытия на ногти.
В других конкретных предпочтительных вариантах осуществления отверждаемые излучением гелевые композиции для нанесения покрытия на ногти в качестве пленкообразователя в смеси содержат нитроцеллюлозу. Нитроцеллюлоза обычно присутствует в диапазоне от около 3 масс.% до 5,5 масс.%, более предпочтительно от около 4 масс.% до около 5 масс.%, еще более предпочтительно от около 4 масс.% до около 4,5 масс.% и даже еще более предпочтительно при содержании около 4,21 масс.% от массы композиции для нанесения покрытия на ногти. В других альтернативно предпочтительных вариантах осуществления нитроцеллюлоза присутствует в диапазоне от около 3 масс.% до 7 масс.%, более предпочтительно от около 3 масс.% до около 6 масс.% от массы композиции для нанесения покрытия на ногти.
Альтернативно отверждаемые излучением гелевые композиции для нанесения покрытия на ногти по настоящему изобретению могут содержать другие традиционные пленкообразователи, такие как ацетат целлюлозы, ацетобутират целлюлозы и этилцеллюлоза; сложные полиэфиры; смолы, такие как полиуретановые смолы, алкидные смолы и поливиниловые смолы, такие как поливинилацетат, поливинилхлорид, поливинилбутират; (мет)акриловые и виниловые сополимеры, такие как стирол/бутадиеновые сополимеры, акрилат/винилацетатные сополимеры, акрилонитрил/бутадиеновые сополимеры и этилен/винилацетатные сополимеры.
В других конкретных предпочтительных вариантах осуществления отверждаемые излучением гелевые композиции для нанесения покрытия на ногти по настоящему изобретению в качестве пленкообразователя в смеси содержат диметикон, который обычно присутствует в диапазоне от около 0,005 масс.% до около 0,02 масс.%, более предпочтительно от около 0,005 масс.% до около 0,01 масс.% и даже еще более предпочтительно при содержании около 0,0075 масс.% от массы композиции для нанесения покрытия на ногти. В некоторых альтернативно предпочтительных вариантах осуществления диметикон присутствует в диапазоне от около 0,007 масс.% до около 0,01 масс.% от массы композиции для нанесения покрытия на ногти.
В определенных предпочтительных вариантах осуществления отверждаемые излучением гелевые композиции для нанесения покрытия на ногти по настоящему изобретению содержат по меньшей мере один пластификатор. Пластификаторы, пригодные для использования в заявляемых сейчас композициях эмали для ногтей, включают пластификаторы традиционно используемые в композициях лака для ногтей. Эти пластификаторы охватывают, но неограничиваются дибутилфталатом, диоктилфталатом, трикрезилфталатом, бутилфталатом, дибутоксиэтилфталатом, диамилфталатом, тозиламидом, N-этилтозиламидом, изобутиратом ацетата сахарозы, камфорой, касторовым маслом, сложными эфирами лимонной кислоты, глицериловыми диэфирами, глицериловыми триэфирами, трибутилфосфатом, трифенилфосфатом, бутилгликолятом, бензилбензоатом, бутилацетилрицинолеатом, бутилстеаратом, триметилпентанилдиизобутиратом и дибутилтартратом.
В некоторых других предпочтительных вариантах осуществления отверждаемые излучением гелевые композиции для нанесения покрытия на ногти по настоящему изобретению в качестве пластификатора в смеси содержат изобутират ацетата сахарозы, и он обычно присутствует в диапазоне от около 0,2 масс.% до около 1 масс.%, предпочтительно от около 0,4 масс.% до около 0,5 масс.% и даже еще более предпочтительно при содержании около 0,45 масс.% от массы композиции для нанесения покрытия на ногти. Альтернативно в некоторых вариантах осуществления изобутират ацетата сахарозы предпочтительно присутствует в диапазоне от около 0,45 масс.% до около 0,75 масс.%, более предпочтительно при содержании от около 0,5 масс.% до около 0,75 масс.% от массы композиции для нанесения покрытия на ногти.
В определенных предпочтительных вариантах осуществления отверждаемые излучением гелевые композиции для нанесения покрытия на ногти по настоящему изобретению в качестве пластификатора в смеси содержат алкилтозиламид, предпочтительно этилтозиламид, и он обычно присутствует в диапазоне от около 0,4 масс.% до 0,5 масс.% и даже еще более предпочтительно при содержании 0,45 масс.% от массы композиции для нанесения покрытия на ногти. В некоторых альтернативно предпочтительных вариантах осуществления алкилтозиламид присутствует в диапазоне от около 0,41 масс.% до 0,75 масс.%, более предпочтительно от около 0,45 масс.% до 0,75 масс.% и даже еще более предпочтительно от около 0,5 масс.% до около 0,6 масс.% от массы композиции для нанесения покрытия на ногти.
В некоторых предпочтительных вариантах осуществления отверждаемые излучением гелевые композиции для нанесения покрытия на ногти по настоящему изобретению в качестве пластификатора в смеси содержат камфору. Камфора обычно присутствует в диапазоне от около 0,25 масс.% до около 0,35 масс.% и даже еще более предпочтительно при содержании около 0,28 масс.% от массы композиции для нанесения покрытия на ногти. В некоторых альтернативно предпочтительных вариантах осуществления камфора присутствует в диапазоне от около 0,2 масс.% до около 0,5 масс.%, более предпочтительно от около 0,2 масс.% до около 0,4 масс.% от массы композиции для нанесения покрытия на ногти.
В некоторых других предпочтительных вариантах осуществления отверждаемые излучением гелевые композиции для нанесения покрытия на ногти по настоящему изобретению в качестве пластификатора в смеси содержат триметилпентанилдиизобутират, и он обычно присутствует в диапазоне от около 0,2 масс.% до около 1 масс.%, предпочтительно от около 0,3 масс.% до около 0,9 масс.% и даже еще более предпочтительно при содержании от около 0,4 масс.% до около 0,8 масс.% от массы композиции для нанесения покрытия на ногти.
В других конкретных предпочтительных вариантах осуществления отверждаемые излучением гелевые композиции для нанесения покрытия на ногти по настоящему изобретению в качестве пластификатора в смеси содержат трифенилфосфат, и он обычно присутствует в диапазоне от около 0,2 масс.% до около 1 масс.%, предпочтительно от около 0,3 масс.% до около 0,9 масс.% и даже еще более предпочтительно при содержании от около 0,4 масс.% до около 0,8 масс.% от массы композиции для нанесения покрытия на ногти.
В некоторых предпочтительных вариантах осуществления отверждаемые излучением гелевые композиции для нанесения покрытия на ногти по настоящему изобретению содержат один или несколько поперечно-сшивающих агентов. Обычно эти поперечно-сшивающие агенты являются сложными эфирами полигидроксисоединений и метакриловой кислоты, в которых большее число гидрокси групп полигидроксисоединения, а предпочтительно каждая гидрокси группа эстерифицирована метакриловой кислотой. Полигидроксисоединения предпочтительно содержат 3 или больше гидрокси групп на молекулу полигидроксисоединения. В определенных еще более предпочтительных вариантах осуществления поперечно-сшивающим агентом является триметилолпропантриметакрилат ("ТМРТА"). Поперечно-сшивающий агент обычно присутствует в диапазоне от около 0,15 масс.% до около 0,35 масс.%, более предпочтительно от около 0,2 масс.% до около 0,3 масс.%, еще более предпочтительно от около 0,25 масс.% до около 0,29 масс.% и даже еще более предпочтительно при содержании около 0,29 масс.% от массы композиции для нанесения покрытия на ногти. В некоторых альтернативно предпочтительных вариантах осуществления поперечно-сшивающий агент присутствует при содержании от около 0,2 масс.% до около 0,5 масс.%, предпочтительно от около 0,2 масс.% до около 0,4 масс.% от массы композиции для нанесения покрытия на ногти.
В еще одних предпочтительных вариантах осуществления отверждаемые излучением гелевые композиции для нанесения покрытия на ногти по настоящему изобретению содержат красящее вещество, предпочтительно D&C Violet #2. D&C Violet #2 обычно присутствует в диапазоне от около 0,1 масс.% до около 0,4 масс.% и даже еще более предпочтительно при содержании около 0,15 масс.% от массы композиции для нанесения покрытия на ногти. В других альтернативно предпочтительных вариантах осуществления D&C Violet #2 присутствует в диапазоне от около 0,1 масс.% до около 0,3 масс.%, более предпочтительно от около 0,1 масс.% до около 0,2 масс.% от массы композиции для нанесения покрытия на ногти. В определенных предпочтительных вариантах осуществления D&C Violet #2 содержится в гелевой основе композиций для нанесения покрытия на ногти.
В еще одних предпочтительных вариантах осуществления отверждаемые излучением гелевые композиции для нанесения покрытия на ногти по настоящему изобретению содержат в смеси суспендирующий агент, предпочтительно стеарилалкония гекторит. Суспендирующий агент обычно присутствует в диапазоне от около 0,03 масс.% до около 0,07 масс.% и даже еще более предпочтительно при содержании около 0,05 масс.% от массы композиции для нанесения покрытия на ногти. В других альтернативно предпочтительных вариантах осуществления суспендирующий агент, предпочтительно стеарилалкония гекторит, присутствует в диапазоне от около 0,05 масс.% до около 0,07 масс.% от массы композиции для нанесения покрытия на ногти. В некоторых предпочтительных вариантах осуществления отверждаемые излучением гелевые композиции для нанесения покрытия на ногти для нанесения покрытия на ногти по настоящему изобретению содержат один или несколько пигментов или красителей, которые могут различаться по цвету, которые могут действовать как красящие вещества в смеси и которые могут присутствовать в диапазоне от около 0,01 масс.% до около 0,05 масс.%, предпочтительно от около 0,03 масс.% до около 0,04 масс.% и даже еще более предпочтительно при содержании около 0,035 масс.% от массы композиции для нанесения покрытия на ногти. Обычно эти пигменты присутствуют в являющихся компонентами композиций по настоящему изобретению лаке для ногтей или краски для дизайна ногтей. В других конкретных альтернативно предпочтительных вариантах осуществления один или несколько пигментов или красителей могут присутствовать в диапазоне от около 0,01 масс.% до около 2 масс.%, еще более предпочтительно в диапазоне от около 0,1 масс.% до около 2 масс.% и даже еще более предпочтительно в диапазоне от около 0,5 масс.% до около 2 масс.% от массы композиции для нанесения покрытия на ногти. Неограничивающие примеры пигментов, пригодных для использования в композициях по настоящему изобретению, включают диоксид титана, черный оксид железа, D&C Black #2, FD&C Red #4, D&C Red #6, D&C Red #7, D&C Red #17, D&C Red #21, D&C Red #22, D&C Red #27, D&C Red #28, D&C Red #30, D&C Red #31, D&C Red #33, D&C Red #34, D&C Red #36, D&C Red #40, FD&C Blue #1, D&C Orange #4, D&C Orange #5, D&C Orange #10, D&C Orange #11, D&C Blue #4, D&C Brown #1, FD&C Green #3, D&C Green # 5, D&C Green #6, D&C Green #8, FD&C Yellow #5, FD&C Yellow #6, D&C Yellow #7, D&C Yellow #8, D&C Yellow #10, and D&C Yellow #11 и их комбинации. В определенных предпочтительных вариантах осуществления пигменты содержатся в являющихся компонентами композиций для нанесения покрытия на ногти окрашенном пигментом лаке или краске для дизайна ногтей.
В других предпочтительных вариантах осуществления отверждаемые излучением гелевые композиции для нанесения покрытия на ногти по настоящему изобретению содержат в смеси регулятор рН, предпочтительно фосфорную кислоту, который обычно присутствует в диапазоне от около 0,02 масс.% до около 0,04 масс.% и даже еще более предпочтительно присутствует при содержании около 0,03 масс.% от массы композиции дя нанесения покрытия на ногти. Альтернативно предпочтительно регулятор рН присутствует в диапазоне от около 0,03 масс.% до около 0,04 масс.% от массы композиции для нанесения покрытия на ногти.
В определенных предпочтительных вариантах осуществления отверждаемые излучением гелевые композиции для нанесения покрытия на ногти по настоящему изобретению содержат улучшающее стабильность вещество, предпочтительно лимонную кислоту, которое обычно присутствует в диапазоне от около 0,005 масс.% до около 0,02 масс.%, более предпочтительно в диапазоне от около 0,005 масс.% до около 0,01 масс.% и даже еще более предпочтительно при содержании около 0,0075 масс.% от массы композиции для нанесения покрытия на ногти. В некоторых альтернативно предпочтительных вариантах осуществления лимонная кислота присутствует в диапазоне от около 0,0075 масс.% до около 0,01 масс.% от массы композиции для нанесения покрытия на ногти.
В других предпочтительных вариантах осуществления отверждаемые излучением гелевые композиции для нанесения покрытия на ногти по настоящему изобретению дополнительно содержат менее чем около 1 масс.% уретановой смолы диглицидилового метакрилата бисфенола A ("BISGMA", в полимерной, олигомерной и/или мономерной форме); более предпочтительно менее чем около 0,5 масс.% от массы композиции для нанесения покрытия на ногти. В других конкретных более предпочтительных вариантах осуществления отверждаемые излучением гелевые композиции для нанесения покрытия на ногти по настоящему изобретению не содержат BISGMA уретановую смолу. Основанную на BISGMA уретановую смолу, как известно, получают путем взаимодействия гидроксильных функциональных групп BISGMA с диизоцианатом углеводорода. (BISGMA может быть приобретен в Esstech и продается как Nupol 46-4005 в Cook Composites and Polymers). Смотри Lilley и др., US 6803394, который во всем своем объеме настоящим включается в настоящий документ путем ссылки.
В определенных предпочтительных вариантах осуществления отверждаемые излучением гелевые композиции для нанесения покрытия на ногти по настоящему изобретению могут быть непосредственно нанесены на ноготь (натуральный ноготь или искусственный ноготь, или нарощенный ноготь). Иначе говоря, некоторые из композиций могут быть нанесены без необходимости вначале нанести на ноготь базовое покрытие, отверждаемое испарением растворителя.
В еще одних предпочтительных вариантах осуществления отверждаемые излучением гелевые композиции для нанесения покрытия на ногти по настоящему изобретению дополнительно содержат одну или несколько добавок, отличных от веществ с малеимидными функциональными группами, таких как, например, гидроксиэтилмалеимид, триэтиленгликоль-бис-карбонат-бис-этилмалеимид, 2-изопропилуретанэтилмалеимид, 2-акрилоилэтилмалеимид, ацетоксиэтилмалеимид, изофорон-бис-уретан-бис-этилмалеимид, N,N'-гексаметилен-бис-малеимид и/или N,N'-(2,2,4-триметилгексаметилен)-бис-малеимид. В некоторых особенно предпочтительных вариантах осуществления композиции для нанесения покрытия на ногти имеют следующие составы, составы 1, 2, 3 или 4:
Состав 1
Ингредиенты
Диапазон, масс.%
Ди-НЕМА-
49,00-55,00
триметилгексилдикарбамат
Бутилацетат
9,00-13,00
Этилацетат
8,00-12,00
Изоборнилметакрилат
4,00-6,00
НЕМА
3,00-6,00
Гидроксипропилметакрилат
3,00-6,00
Нитроцеллюлоза
3,00-5,50
Спирт SD 40-В
2,00-3,75
Изопропиловый спирт
0,50-1,50
Амилацетат
0,60-0,70
Изобутират ацетата сахарозы
0,40-0,50
Этилтозиламид
0,40-0,50
Ацетон
0,40-0,50
Камфора
0,25-0,35
Триметилпропантриметакрилат
0,22-0,29
Violet 2/CI 60725
Менее 0,4
Гидроксициклогексилфенилкетон
Менее 0,3
Диацетоновый спирт
0,06-0,10
Стеарилалкония гекторит
0,03-0,07
Пигмент(-ы) или краситель(-и)
0,01-2,00
Фосфорная кислота
0,02-0,04
Лимонная кислота
Менее 0,02
Диметикон
Менее 0,02
Состав 2
Ингредиенты
Диапазон, масс.%
Ди-НЕМА-
44,00-55,00
триметилгексилдикарбамат
Бутилацетат
9,00-17,00
Этилацетат
8,00-13,00
Изоборнилметакрилат
3,00-6,00
НЕМА
2,00-6,00
Гидроксипропилметакрилат
2,00-6,00
Нитроцеллюлоза
3,00-5,75
Спирт SD 40-В
2,00-4,00
Изопропиловый спирт
0,50-1,75
Амилацетат
0,60-0,85
Изобутират ацетата сахарозы
0,40-0,75
Этилтозиламид
0,40-0,75
Ацетон
0,40-0,75
Камфора
0,25-0,40
Триметилпропантриметакрилат
0,22-0,40
Violet 2/CI 60725
Менее 0,4
Гидроксициклогексилфенилкетон
Менее 1,0
Диацетоновый спирт
0,06-0,10
Стеарилалкония гекторит
0,03-0,07
Пигмент(-ы) или краситель(-и)
0,01-2,00
Фосфорная кислота
0,02-0,04
Лимонная кислота
Менее 0,02
Диметикон
Менее 0,02
Состав 3
Ингредиенты
Диапазон, масс.%
Полиуретанакрилатный олигомер
49,00-55,00
Бутилацетат
9,00-13,00
Этилацетат
8,00-12,00
2-гидроксиэтилметакрилат
3,00-6,00
Гидроксипропилметакрилат
3,00-6,00
Нитроцеллюлоза
3,00-5,50
Изоборнилметакрилат
3,00-5,00
Спирт SD 40-B
2,00-3,75
Изопропиловый спирт
0,50-1,50
Амилацетат
0,60-0,70
Изобутират ацетата сахарозы
0,40-0,50
Этилтозиламид
0,40-0,50
Ацетон
0,40-0,50
Камфора
0,25-0,35
Гидроксициклогексилфенилкетон
Менее 0,4
D&C Violet #2
Менее 0,4
Диацетоновый спирт
0,06-0,10
Стеарилалкония гекторит
0,03-0,07
Пигмент(-ы) или краситель(-и)
0,01-0.05
Фосфорная кислота
0,02-0,04
Лимонная кислота
Менее 0,02
Диметикон
Менее 0,02
Состав 4
Ингредиенты
Диапазон, масс.%
Полиуретанакрилатный олигомер
40-48
Бутилацетат
11-18
Этилацетат
10-14
2-гидроксиэтилметакрилат
2-4
Гидроксипропилметакрилат
2-4
Нитроцеллюлоза
3-6
Стабилизатор полимерной краски
2-4 для дизайна ногтей
Изоборнилметакрилат
2-5
Бутиловый спирт
2-5
Изопропиловый спирт
1-2
триметилпентанилдиизобутират
0,2-1
Трифенилфосфат
0,2-1
Пропилацетат
0,4-0,8
Гидроксициклогексилфенилкетон/
0,2-1
дифенилкетон
D&C Violet #2
0,1-0,4
Диацетоновый спирт
0,06-0,10
Стеарилалкония гекторит
0,03-0,07
Пигмент(-ы) или краситель(-и)
0,01-2
Фосфорная кислота
0,02-0,04
Лимонная кислота
Менее 0,02
Диметикон
Менее 0,02
Композиции в соответствии с изобретением могут также содержать одну или несколько добавок, которые по признанию специалиста в данной области техники могут быть включены в такие композиции для нанесения покрытия на ногти. Например, композиции могут содержать по меньшей мере одно косметически активное вещество, которое может быть выбрано из витаминов, минералов, увлажнителей, повышающих твердость агентов, таких как диоксид кремния и формальдегид/глиоксаль, УФ абсорбирующих веществ и волокон, таких как нейлоновые или арамидные волокна. Дополнительные добавочные ингредиенты могут содержать кератин и его производные, меланин, коллаген, цистеин, хитозан и его производные, керамиды, биотин, микоэлементы, белковые гидролизаты и фосфолипиды.
Специалист в данной области без лишних экспериментов может выбрать такие необязательные дополнительные вещества и/или их количества так, что обеспечивающие преимущества свойства композиции в соответствии с изобретением не уменьшаются или практически не уменьшаются из-за включения таких добавок. Композиции в соответствии с изобретением могут быть приготовлены специалистом в данной области техники на основе его или ее общих знаний и в соответствии с уровнем техники.
Композиции в соответствии с изобретением также являются пригодными для использования в наборах и/или способах применения по настоящему изобретению. Изобретение дополнительно будет пояснено следующими примерами, которые предназначены для того, чтобы проиллюстрировать изобретение, но не ограничить его.
Типичный способ смешения лака для ногтей и гелевой основы
Хотя все компоненты окрашенного пигментом лака и геля могут индивидуально входить в состав конечного продукта, в некоторых вариантах осуществления предпочтительно смешивать ранее приготовленный окрашенный пигментом лак (т.е. лак для ногтей) с гелевым составом. В качестве общего правила, гелевый состав и лак смешивают вместе, используя любое перемешивающее или смешивающее оборудование, способное обеспечить полное перемешивание за определенное время и при определенных условиях для надлежащего перемешивания лака и гелевого состава. Обычно достаточным является время от 0,5 до 3 часов, предпочтительно от около 0,5 до около 1 часа, более предпочтительно от 30 до 50 минут. По общему правилу смесь может быть нагрета до любой температуры, которая способствует операции смешения при сохранении стабильности компонентов, лаков и составов. Например, комбинация компонентов может быть нагрета до от около 30 до около 150 градусов по Фаренгейту, более предпочтительно до от около 50 до около 130 градусов по Фаренгейту, еще более предпочтительно до от около 80 до около 110 градусов по Фаренгейту. Хотя предпочтительное отношение лака к гелю в композициях до некоторой степени зависит от выбранного лака, отношение обычно находится в пределах диапазона от около 35 до 45 объемных долей, более предпочтительно от около 39 до 41 доли лака на около 100 долей гелевого состава.
Образом, аналогичным окрашенным пигментом лакам, для приготовления определенных гелевых композиций для нанесения покрытия, являющихся конечным продуктом, с гелевым основанием, как описано в настоящем документе выше, могут быть смешаны краски для дизайна ногтей. Хотя предпочтительное отношение краски для дизайна ногтей к гелю в композициях до некоторой степени не зависит от выбранной краски для дизайна ногтей, отношение обычно находится в пределах диапазона от около 40% до около 60% масс., более предпочтительно от около 45 масс.% до около 55 масс.% гелевой основы (т.е. компонента, содержащего полиуретанакрилатный олигомер, сложный метакрилатный эфир, любой сложный моноэфир метакриловой кислоты и двухосновного спирта и фотоинициатор), исходя из массы конечной композиции для нанесения покрытия на ногти.
Пример 1. Гипотетическая последовательность действий для смешения окрашенного пигментом лака и гелевой основы
Ранее приготовленный окрашенный пигментом лак (такой как коммерчески доступный лак для ногтей) смешивают с гелевым составом по настоящему изобретению (обычным гелевым составом, показанным ниже) в соотношении 40 объемных долей лака на 100 объемных долей гелевого состава. Смесь нагревают приблизительно до 110 градусов F. Смесь медленно перемешивают в течение приблизительно 40 минут и дают остыть в течение приблизительно 2 часов. Смесь, как только она остыла, предпочтительно помещают в бутылочки, покрытые УФ защитным покрытием.
Пример 2. Гипотетическая последовательность действий для сешения краски для дизайна ногтей и гелевой основы
Ранее приготовленную краску для дизайна ногтей (бутилацетат (16,5 долей), этилацетат (13 долей), нитроцеллюлоза (5,75 долей), бутиловый спирт (4 доли), стабилизатор полимерной краски для дизайна ногтей (3 доли), изопропиловый спирт (1,75 доли), триметилпентанилдиизобутират (0,75 доли), трифенилфосфат (0,75 доли), пропилацетат (0,75 доли), диацетоновый спирт (0,1 доли), стеарилалкония гекторит (0,07 доли), диоксид титана/черный оксид железа (0,09 доли), фосфорная кислота (0,04 доли), лимонная кислота (0,01 доли), диметикон (0,01 доли), дифенилкетон (0,01 доли) и D&C Yellow #11 (0,07 доли)) смешивают с гелевым составом по настоящему изобретению (ди-НЕМА-триметилгексилдикарбаматный олигомер (44,5 массовые доли), изоборнилметакрилат (3,25 массовые доли), НЕМА (2,5 массовые доли), гидроксипропилметакрилат (2,25 массовые доли), Violet 2/CI 60725 (0,1 массовой доли), гидроксициклогексилфенилкетон/дифенилкетон (0,75 массовой доли)). Смесь нагревают приблизительно до 110 градусов F. Смесь медленно перемешивают в течение приблизительно 40 минут и дают остыть в течение приблизительно 2 часов. Смесь, как только она остыла, предпочтительно помещают в бутылочки, покрытые УФ защитным покрытием.
В случае, если в любом составе происходит любое изменение более чем один раз, его определение при каждом проявлении не зависит от его определения при каждом другом проявлении. Комбинации изменений допустимы только если такие комбинации дают в результате стабильные составы.
Предполагается, что химические формулы и наименования, использованные в настоящем документе, правильны и точно отражают соответствующие химические вещества. Однако суть и важность настоящего изобретения не зависят от теоретической правильности этих формул в целом или отчасти. Таким образом, должно быть понятно, что использованные в настоящем документе формулы, а также химические наименования, приписываемые соответственно указанным веществам, не предназначены для ограничения изобретения любым образом. Когда в настоящем документе используются диапазоны для физических свойств, элементов или переменных в составе композиций, процентного состава элементов или параметров в формулах, в эти диапазоны подлежат включению все комбинации и субкомбинации диапазонов и их конкретных значений. До тех пор пока не определено иначе, % диапазоны компонентов выражены в объеме, приходящемся на общий объем. Например, если этилацетат используют в качестве растворителя при содержании 10%, то объем добавляемого этилацетата равен 10% общего объема смешанного состава продукта.
Раскрытое в каждом патенте, заявке на выдачу патента и публикации, процитированных или описанных в этом документе, настоящим включается в настоящий документ во всем своем объеме путем ссылки. Специалисту в данной области техники будет очевидно, что в предпочтительные варианты осуществления изобретения может быть внесено множество изменений и модификаций, и что такие изменения и модификации могут быть внесены без отхода от сути изобретения. Таким образом прилагаемая формула изобретения предназначена для того, чтобы распространить свое действие на все такие эквивалентные варианты как подпадающие под истинную суть и объем изобретения.
Вариант осуществления 1
Отверждаемая излучением гелевая композиция для нанесения покрытия на ногти, содержащая:
от около 40 масс.% до около 60 масс.% от массы композиции для нанесения покрытия на ногти ди-(гидроксиэтилметакрилового)-триметилгексилдикарбамата;
от около 3 масс.% до около 5 масс.% от массы композиции для нанесения покрытия на ногти по меньшей мере одного сложного эфира метакриловой кислоты;
от около 3 масс.% до около 6 масс.% от массы композиции для нанесения покрытия на ногти гидроксиэтилметакрилата;
от около 3 масс.% до около 6 масс.% от массы композиции для нанесения покрытия на ногти гидроксипропилметакрилата;
от около 0,1 масс.% до около 0,4 масс,% от массы композиции для нанесения покрытия на ногти фотоинициатора; и окрашенный пигментом лак для ногтей.
Вариант осуществления 2
Отверждаемая излучением гелевая композиция для нанесения покрытия на ногти, содержащая:
от около 40 масс.% до около 60 масс.% от массы композиции для нанесения покрытия на ногти ди-(гидроксиэтилметакрилового)-триметилгексилдикарбамата;
от около 3 масс.% до около 6 масс.% от массы композиции для нанесения покрытия на ногти по меньшей мере одного сложного эфира метакриловой кислоты;
от около 2 масс.% до около 6 масс.% от массы композиции для нанесения покрытия на ногти гидроксиэтилметакрилата;
от около 2 масс.% до около 6 масс.% от массы композиции для нанесения покрытия на ногти гидроксипропилметакрилата;
от около 0,1 масс.% до около 0,4 масс.% от массы композиции для нанесения покрытия на ногти фотоинициатора; и краску для дизайна ногтей.
Вариант осуществления 3
Отверждаемая излучением гелевая композиция для нанесения покрытия на ногти, содержащая:
от около 40 масс.% до около 60 масс.% от массы композиции для нанесения покрытия на ногти ди-(гидроксиэтилметакрилового)-триметилгексилдикарбамата;
от около 3 масс.% до около 6 масс.% от массы композиции для нанесения покрытия на ногти сложного эфира метакриловой кислоты;
от около 2 масс.% до около 6 масс.% от массы композиции для нанесения покрытия на ногти гидроксиэтилметакрилата;
от около 2 масс.% до около 6 масс.% от массы композиции для нанесения покрытия на ногти гидроксипропилметакрилата;
от около 0,1 масс.% до около 1 масс.% от массы композиции для нанесения покрытия на ногти фотоинициатора; и
от около 25 масс.% до около 40 масс.% от массы композиции для нанесения покрытия на ногти краски для дизайна ногтей.
Вариант осуществления 4
Отверждаемая излучением гелевая композиция для нанесения покрытия на ногти в соответствии с вариантом осуществления 3, в которой:
гидроксиэтилметакрилат присутствует при содержании от около 2,5 масс.% до около 4 масс.% от массы композиции для нанесения покрытия на ногти; а
гидроксипропилметакрилат присутствует при содержании от около 2,25 масс.% до около 5 масс.% от массы композиции для нанесения покрытия на ногти.
Вариант осуществления 5
Отверждаемая излучением гелевая композиция для нанесения покрытия на ногти в соответствии с любым из вариантов осуществления 2,3 и 4, в которой фотоинициатор присутствует при содержании от около 0,5 масс.% до около 1 масс.% от массы композиции для нанесения покрытия на ногти.
Вариант осуществления 6
Отверждаемая излучением гелевая композиция для нанесения покрытия на ногти в соответствии с любым из вариантов осуществления 2,3,4 и 5, в которой краска для дизайна ногтей содержит:
от около 3 масс.% до 6 масс.% от массы композиции для нанесения покрытия на ногти пленкообразователя;
вплоть до около 0,4 масс.% от массы композиции для нанесения покрытия на ногти триметилолпропантриметакрилата;
от около 20 масс.% до около 38 масс.% от массы композиции для нанесения покрытия на ногти растворителя, выбранного из кетона, сложного эфира, спирта или их смеси;
от около 1 масс.% до около 2 масс.% от массы композиции для нанесения покрытия на ногти пластификатора; и
вплоть до около 2 масс.% от массы композиции для нанесения покрытия на ногти пигмента.
Вариант осуществления 7
Отверждаемая излучением гелевая композиция для нанесения покрытия на ногти в соответствии с любым из вариантов осуществления 1-6, в которой пленкообразователь выбирают из нитроцеллюлозы и диметикона или их смеси.
Вариант осуществления 8
Отверждаемая излучением гелевая композиция для нанесения покрытия на ногти в соответствии с любым из вариантов осуществления 1-7, в которой растворитель выбирают из изопропилового спирта, этанола, диацетонового спирта, этилацетата, бутилацетата, амилацетата, ацетона или их смеси.
Вариант осуществления 9
Отверждаемая излучением гелевая композиция для нанесения покрытия на ногти в соответствии с любым из вариантов осуществления 1-8, в которой пластификатор выбирают из изобутирата ацетата сахарозы, этилтозиламида и камфоры или их смеси.
Вариант осуществления 10
Отверждаемая излучением гелевая композиция для нанесения покрытия на ногти в соответствии с любым из вариантов осуществления 1-9, в которой фотоинициатором является гидроксициклогексилфенилкетон.
Вариант осуществления 11
Отверждаемая излучением гелевая композиция для нанесения покрытия на ногти в соответствии с любым из вариантов осуществления 1-10, в которой сложным эфиром метакриловой кислоты является изоборнилметакрилат.
Вариант осуществления 12
Отверждаемая излучением гелевая композиция для нанесения покрытия на ногти в соответствии с любым из вариантов осуществления 1-11, в которой ди-(гидроксиэтилметакриловый)-триметилгексилдикарбамат присутствует при содержании от около 44 масс.% до около 52 масс.% от массы композиции для нанесения покрытия на ногти.
Вариант осуществления 13
Отверждаемая излучением гелевая композиция для нанесения покрытия на ногти в соответствии с любым из вариантов осуществления 1-12, отличающаяся тем, что композиция может быть отверждена УФ облучением.
Вариант осуществления 14
Набор пригодный для нанесения покрытия на ногти млекопитающих с помощью отверждаемой излучением гелевой композиции для нанесения покрытия на ногти, содержащий:
отверждаемую излучением гелевую композицию для нанесения покрытия на ногти в соответствии с любым из вариантов осуществления 1-13; и бутылочку, выполненную таким образом, чтобы практически исключить прохождение УФ света.
Вариант осуществления 15
Набор в соответствии с вариантом осуществления 14, в котором бутылочка содержит прозрачное стекло, покрытое наружным покрытием для того, чтобы практически исключить пропускание УФ света через стекло.
Вариант осуществления 16
Набор в соответствии с любым из вариантов осуществления 14 и 15, дополнительно содержащий кисточку для нанесения отверждаемой излучением гелевой композиции для нанесения покрытия на ногти.
Вариант осуществления 17
Способ нанесения покрытия на ногти млекопитающих с помощью отверждаемой излучением гелевой композиции для нанесения покрытия на ногти, включающий:
нанесение композиции для нанесения покрытия на ногти в соответствии с любым из вариантов осуществления 1-13 на ноготь млекопитающего; и отверждение композиции на ногте излучением.